(57)【特許請求の範囲】
【請求項１】
１次造粒工程で粉鉱石を撹拌した後、あるいは、粉鉱石と副原料を混合・撹拌した後、２次造粒工程で適正量の水分を添加して造粒粒子とするとともに、該２次造粒工程の排出部近傍において石灰石粉および粉コークスを投入して上記造粒粒子の表面に外装する焼結原料の製造方法において、
上記２次造粒工程における石灰石粉および粉コークスの投入と同時にあるいは石灰石粉および粉コークスを外装した後に、溶融温度が１３５０℃以下の製鋼スラグを投入し、造粒粒子の表面に外装することを特徴とする焼結原料の製造方法。
【請求項２】
溶融温度が１２５０℃以下の製鋼スラグを投入することを特徴とする請求項１に記載の焼結原料の製造方法。
【請求項３】
上記製鋼スラグの投入を、２次造粒後の造粒粒子をベルトコンベアーで搬送するときに行うことを特徴とする請求項１または２に記載の焼結原料の製造方法。
【請求項４】
上記製鋼スラグの投入量を、焼結機のパレットに装入する焼結原料全体に対して１０ｍａｓｓ％以下とすることを特徴とする請求項１〜３のいずれか１項に記載の焼結原料の製造方法。
【発明の詳細な説明】
【技術分野】
【０００１】
本発明は、製鋼スラグを原料の一部に用いた焼結原料をドワイトロイド式焼結機で焼結して高炉用焼結鉱を製造するときの、上記焼結原料の製造方法に関するものである。
【背景技術】
【０００２】
下方吸引のドワイトロイド式焼結機で高炉用焼結鉱を製造するときの焼結原料には、主原料となる鉄鉱石（粉鉱石）とＣａＯ系やＳｉＯ２系の副原料とを（以下、これらを、後述する「製鋼スラグ」と区別して、「通常原料」ともいう）混合し、水分を添加した後、適度な大きさに造粒した擬似粒子（造粒粒子）に、焼結熱源となるコークス、無煙炭等の固体燃料（凝結材、炭材ともいう）を被覆（外装）したものを用いるのが普通である。
【０００３】
また、製鉄所内で発生するスラグやダスト、その他の副産物等も、その含有成分に応じて、許容できる範囲で焼結鉱の原料として使用されている。たとえば、製銑工程の高炉で発生したダストを電気集塵機やサイクロン集塵機等で回収した乾燥ダストや、製銑工場や製鋼工場の側溝などから回収した煤塵、熱間圧延工程で発生したミルスケールをシックナー等の排水処理設備で回収した湿潤ダストには、鉄分やカーボンが多く含まれているため、成分調整した後、焼結原料の鉄分やカーボン分の代替品として使用されている。また、溶銑予備処理工程や製鋼工程で発生する脱硫スラグや、転炉スラグ（脱Ｐスラグ、脱炭スラグ）（以降、これらを纏めて「製鋼スラグ」という）には、Ｃａ分が多く含まれているため、焼結原料に添加されるＣａＯの代替品として使用されている。
【０００４】
上記製鋼スラグの具体的な再利用技術としては、例えば、特許文献１には、焼結配合原料に転炉スラグを用いるに際して、ミルスケールを混合することで焼結鉱の品質を向上する技術が開示されている。この技術は、上記混合物を、粘結剤（バインダー）を用いて固化した後、乾燥し、粉砕し、粒度調整する工程を必要とする。しかし、ミルスケールの表面は、鉄鉱石と比べて凹凸が少ないため、固化するために多量のバインダーを添加する必要がある。一方、バインダーの添加量を少なくすると、一般的な焼結原料の算術平均粒径である３〜４ｍｍより粒径が小さくなるため、篩い下粉の発生率が増加してしまう。したがって、バインダーコストが高く、均一な粒度の焼結原料を得難いという問題がある。
【０００５】
また、特許文献２には、ゲーサイト成分の多い鉄鉱石に、鉄鉱石との反応性の低い転炉スラグを混合することで、焼結鉱の強度を弱める反応を抑制する技術が開示されている。しかし、この技術では、ゲーサイト成分を多く含む鉄鉱石と、転炉スラグとを混合・造粒する必要があり、その他の良質な鉄鉱石を併用して使用する場合には、それらと転炉スラグとの接触を回避するため、少なくとも造粒ラインを２つに分ける必要がある。したがって、この技術は、造粒ラインを１つしか持たない造粒プロセスには適用できない。
【０００６】
また、特許文献３には、石灰石と比較して鉄鉱石との反応性に劣る転炉スラグの粒度を細かくすることで反応面積を大きくし、反応速度を改善することで、フラックスとして使用する技術が開示されている。しかし、この技術は、細粒化による反応性向上の代償として、焼結原料の平均粒径を低下させ必要があるため、パレット上に装入した焼結原料装入層の通気性を低下させるという問題がある。
【０００７】
また、特許文献４には、焼結鉱の品質低下を招く難焼結性のドロマイトを易焼結性の製鋼スラグと選択的に組み合わせることで、焼結鉱の品質低下を防止しつつ、効率的に製鋼スラグをリサイクルする技術が開示されている。しかし、この技術は、ドロマイトの使用を前提としており、ドロマイト中の遊離ＣａＯ分が少ないことによる焼結生産性の低下が懸念される。すなわち、（ＭｇＯ／ＣａＯ）比の高い原料であるドロマイトを選択しても、ドロマイト中のＣａＯに相当する石灰石の配合割合を低下させなくてはならないため、焼結操業としては減産方向に向かうという問題がある。
【０００８】
また、特許文献５には、固体燃料系粉原料を除く、あるいは、石灰石系粉原料および固体燃料系粉原料を除く鉄鉱石およびＳｉＯ２含有原料をドラムミキサーに装入して造粒し、上記ドラムミキサー内で造粒された擬似粒子に対し、転炉スラグを添加して上記擬似粒子の表層に付着させ、その後、固体燃料系粉原料、あるいは、石灰石系粉原料および固体燃料系粉原料を添加して、上記ドラムミキサーの排出口に至る間に上記擬似粒子の最表層に石灰石系粉原料および固体燃料系粉原料を付着させることで、自硬性を有する転炉スラグ粉末で擬似粒子をコーティングして擬似粒子の強度を向上すると共に、焼結鉱製造時に、表層部に強度が強いカルシウムフェライト（ＣａＯ・ｎＦｅ２Ｏ３）の生成を促進し、低強度のカルシウムシリケート（ＣａＯ・ｘＦｅＯ・ｙＳｉＯ２）の生成を抑制する技術が開示されている。
【先行技術文献】
【特許文献】
【０００９】
【特許文献１】特開昭５９−２０５４２１号公報
【特許文献２】特開平０５−０４３９５３号公報
【特許文献３】特開平０５−０５１６５３号公報
【特許文献４】特開平１１−２２９０４６号公報
【特許文献５】特開２０１２−０５２１６４号公報
【発明の概要】
【発明が解決しようとする課題】
【００１０】
しかしながら、上記のように製鋼スラグを焼結原料の一部として使用する技術では、高炉スラグの成分調整を目的として、製鋼スラグ中に含まれるＣａ濃度に応じて、石灰石系副原料の配合率を調整（低減）し、焼結鉱中の塩基度（ＣａＯ／ＳｉＯ２）を一定に維持するようにしている。しかし、製鋼スラグは、発生工程や種類によって、その中に含まれるＣａの存在形態が異なる。そのため、例えば、製鋼スラグ中に含まれる未滓化のフリーライム（ｆ．ＣａＯ）は、焼結鉱を製造する焼結過程で融液を生成するが、アルミニウムと結合したライムアルミネート（αＣａＯ−βＡｌ２Ｏ３）は融液を生成しない等、添加の効果が異なる。従って、同じ製鋼スラグを使用したとしても、焼結時に生成する融液の流動性に大きな違いが生ずるという問題がある。
【００１１】
また、上記特許文献５の技術では、鉄鉱石を核とした造粒粒子の表面に製鋼スラグである転炉スラグを付着・被覆した後、さらに、石灰石系の粉原料（石灰石粉）および固体燃料系の粉原料（粉コークス）を投入して付着・被覆することで、造粒粒子の表面に自硬性を有する転炉スラグのコーティング層を形成し、強度を高めると同時に、石灰石粉および粉コークスの造粒粒子内への取り込み量を低減している。しかし、発明者らの研究によれば、上記造粒粒子では、表面に付着・被覆した転炉スラグによって、鉄鉱石中のヘマタイト（Ｆｅ２Ｏ３）あるいはマグネタイト（Ｆｅ３Ｏ４）と、石灰石粉（ＣａＯ）との接触が遮断される結果、高強度で被還元性に優れるカルシウムフェライト（ＣａＯ・ｎＦｅ２Ｏ３）系の融液生成量が減少してしまうという問題がある。これは、転炉スラグ（脱炭スラグ）は、一般に溶融温度が高いため、焼結が行われる温度では溶融し難いからである。そのため、製鋼スラグを原料の一部に用いた焼結原料から得られる焼結鉱は、強度が低下し、生産性が低下するという問題がある。
【００１２】
本発明は、従来技術が抱える上記問題点に鑑みてなされたものであり、その目的は、製鋼スラグを焼結原料の一部として用いる場合において、焼結時における鉄鉱石と石灰石とを直接接触させてカルシウムフェライト系の融液生成を促進し、かつ、融液の流動性を確保するとともに、通気性を改善することによって焼結反応を促進し、高強度の焼結鉱を得ることができる焼結原料の製造方法を提案することにある。
【課題を解決するための手段】
【００１３】
発明者らは、製鋼スラグを焼結鉱の原料の一部として使用する場合において、焼結時の融液生成の促進と流動性の確保を図るべく、製鋼スラグの物性に応じた事前処理方法を検討した。その結果、従来、製鋼スラグを焼結原料の一部に用いる場合には、製鋼スラグを鉄鉱石や石灰石等と均一に混合して使用していたが、製鋼スラグ中には高融点のアルミナが多く含まれていることから、焼結時において、融液の生成を促進すると同時に、その流動性を確保することと、通気性を確保し、粉コークスの燃焼性に悪影響を及ぼさないようにすることが重要であること、そのためには、粉鉱石を造粒して造粒粒子とした後、石灰石粉や粉コークスを外装する造粒工程において、溶融温度が１３５０℃以下の製鋼スラグを、石灰石粉や粉コークスと同時に投入する、あるいは、石灰石や粉コークスを粉鉱石の造粒粒子の表面に被覆した後に投入して、粉鉱石の造粒粒子の表面に製鋼スラグを付着・被覆して外装し、粉鉱石とＣａＯとが直接接触するようにしてやることが重要であることを見出し、本発明を開発するに至った。
【００１４】
すなわち、本発明は、１次造粒工程で粉鉱石を撹拌した後、あるいは、粉鉱石と副原料を混合・撹拌した後、２次造粒工程で適正量の水分を添加して造粒粒子とするとともに、該２次造粒工程の排出部近傍において石灰石粉および粉コークスを投入して上記造粒粒子の表面に外装する焼結原料の製造方法において、上記２次造粒工程における石灰石粉および粉コークスの投入と同時にあるいは石灰石粉および粉コークスを外装した後に、溶融温度が１３５０℃以下の製鋼スラグを投入し、造粒粒子の表面に外装することを特徴とする焼結原料の製造方法を提案する。
【００１５】
本発明の焼結原料の製造方法は、溶融温度が１２５０℃以下の製鋼スラグを投入することを特徴とする。
【００１６】
また、本発明の焼結原料の製造方法は、上記製鋼スラグの投入を、２次造粒後の造粒粒子をベルトコンベアーで搬送するときに行うことを特徴とする。
【００１７】
また、本発明の焼結原料の製造方法は、上記製鋼スラグの投入量を、焼結機のパレットに装入する焼結原料全体に対して１０ｍａｓｓ％以下とすることを特徴とする。
【発明の効果】
【００１８】
本発明によれば、低融点の製鋼スラグを使用し、かつ、該製鋼スラグと造粒粒子の核となる粉鉱石とが直接接触するようにしたので、製鋼スラグ使用に伴う焼結時の融液生成量の低下や、通気性低下を抑制することができるので、高強度の焼結鉱を生産性良く製造することが可能となる。
【図面の簡単な説明】
【００１９】
【図１】実施例の焼結実験に用いた焼結原料の製造方法を説明する図である。
【図２】実施例の焼結実験に用いた試験鍋を説明する図である。
【図３】焼結原料の製造方法が、焼結鉱の生産性や品質に及ぼす影響を示すグラフである。
【発明を実施するための形態】
【００２０】
前述したように、製鋼スラグを焼結鉱の原料の一部として使用する場合、従来は、製鋼スラグを鉄鉱石や石灰石等と均一に混合したり、あるいは、造粒した造粒粒子の表面に石灰石や粉コークスを外装した後、さらに製鋼スラグを外装したりして使用していた。しかし、前者の場合には、製鋼スラグ中に含まれるアルミナ成分によって、焼結原料全体の溶融温度が上昇し、高強度の焼結鉱を得ることができない。また、後者の場合には、ＣａＯと鉄鉱石との接触が外装した製鋼スラグによって遮断されるため、カルシウムフェライト系の融液生成が阻害される。さらに、ＣａＯは種々の形態で製鋼スラグ中に存在するため、カルシウムフェライト系の融液生成効果も、使用する製鋼スラグによって異なる。
【００２１】
そこで、本発明は、焼結時において、融液の生成を促進すると同時にその流動性を確保することと、通気性を確保し、粉コークスの燃焼性に悪影響を及ぼさないようにするため、１次造粒工程で粉鉱石を撹拌した後、あるいは、粉鉱石と副原料を混合・撹拌した後、２次造粒工程で適正量の水分を添加して造粒し、造粒粒子（疑似粒子）とするとともに、その２次造粒工程の排出部近傍において石灰石粉および粉コークスを投入し、上記造粒粒子の表面に外装して焼結原料を製造する際、溶融温度が１３５０℃以下の製鋼スラグを、上記石灰石粉および粉コークスの投入以降において投入して、造粒粒子の表面に製鋼スラグを付着・被覆（外装）する焼結原料の製造方法を提案する。
【００２２】
すなわち、引用文献５に記載の技術では、粉鉱石の造粒粒子の表面に製鋼スラグを外装することで、高強度の造粒粒子（焼結原料）を得ているが、斯かる造粒粒子では、粉鉱石と、その後に外装する石灰石（ＣａＯ）との接触が製鋼スラグによって遮断されてしまうが、上記のように、粉鉱石の造粒粒子の表面に、石灰石（ＣａＯ）と粉コークスを外装した後、製鋼スラグを外装する場合には、粉鉱石と石灰石（ＣａＯ）とが直接接触することができので、低融点のカルシウムフェライト系融液の生成を促進することができる。また、上記低融点のカルシウムフェライト系融液の生成が促進され、該融液が造粒粒子内に浸透することで、造粒粒子間の間隙が十分に確保され、焼結時における通気性が改善されるので、焼結時間が短縮されるとともに、焼結反応が十分に進行し、高強度の焼結鉱を得ることが可能となる。
【００２３】
ここで、本発明の焼結原料の製造方法に用いる製鋼スラグは、溶融温度が１３５０℃以下のものであることが必要である。溶融温度が１３５０℃を超える製鋼スラグを含む造粒粒子は、焼結反応時の高温域保持温度で周囲の通常原料からなる造粒粒子と十分溶融同化せず、焼結ケーキ中にそのまま残存しやすい。また、粗大な製鋼スラグを含む造粒粒子の周辺部には空隙が多く存在するため、通気性が改善されるが、上記溶融同化の不足によって、製鋼スラグの造粒粒子の周囲には空隙がそのまま残り、上記空隙を起点としてクラックが発生し易い。そのため、成品焼結鉱の強度が低下して歩留りが低下し、ひいては生産性が低下する。そのため、本発明の製造方法で焼結原料を製造しても、上記の効果を得ることが難しいからである。製鋼スラグの好ましい溶融温度は焼結反応時の高温域保持温度で十分溶融同化する１２５０℃以下である。なお、本発明における上記製鋼スラグの溶融温度は、示差熱分析（ＤＴＡ：Differential Thermal Analysis）で求めた値を用いる。
【００２４】
なお、溶融温度が１３５０℃以下の製鋼スラグとしては、例えば、転炉スラグや溶銑予備処理時に発生するスラグ等を挙げることができる。中でも、転炉の脱リン工程で発生する製鋼スラグや溶銑予備処理時の脱珪時に発生するスラグは、溶融温度が低く、かつ、Ａｌの含有量も低いので、好適に用いることができる。
【００２５】
また、２次造粒工程における上記製鋼スラグの投入位置は、石灰石粉および粉コークスの投入と同時にあるいは石灰石粉および粉コークスを外装した後とすることが重要である。ただし、製鋼スラグを造粒粒子の表面に確実に付着・被覆（外装）させるためには、２次造粒機内に投入してから排出されるまでの滞留時間を１０秒以上確保することが好ましい。より好ましい滞留時間は１５秒以上である。
【００２６】
ただし、本発明における製鋼スラグの投入位置は、上記のように２次造粒工程である必要はなく、例えば、２次造粒工程から排出した造粒粒子（焼結原料）を焼結機のサージホッパーに搬送するベルトコンベアー上で投入し、ベルトコンベアーの乗継部での落下による撹拌・混合効果を利用して外装するようにしてもよい。また、２次造粒工程で外装した後、さらに、ベルトコンベアー上で外装してもよい。
【００２７】
また、上記製鋼スラグを焼結鉱の原料の一部として使用するときの、製鋼スラグの焼結原料全体に対する投入量は１０ｍａｓｓ％以下とするのが好ましい。１０ｍａｓｓ％を超えると、製鋼スラグの弊害が顕在化し、焼結鉱の強度が低下するようになる他、焼結鉱の成分（塩基度）調整のために添加する副原料の石灰石を減配する必要があるため、焼結反応性が著しく低下し、生産性を維持することが困難となる。さらに、製鋼スラグ中に含まれる不純物によって、溶銑中の不純物元素濃度が上昇し、溶銑としての許容範囲を超えてしまうおそれがあるからである。好ましくは６ｍａｓｓ％以下である。
【００２８】
なお、造粒前に粉鉱石に添加するＣａＯ系、ＳｉＯ２系等の副原料や、２次造粒工程で造粒粒子の表面に外装する石灰石（ＣａＯ）ならびに粉コークス、無煙炭等の炭材（凝結材）の添加量は、通常の範囲内とすればよい。例えば、ＣａＯ系やＳｉＯ２系の副原料の添加量は、製品焼結鉱の塩基比（ＣａＯ／ＳｉＯ２）が１．８〜２．２の範囲となるよう調節するのが好ましい。また、粉コークスは、気体燃料等その他の熱源を投入しない場合には、焼結原料全体に対して３．５〜４．５ｍａｓｓ％の範囲で添加するのが好ましいが、気体燃料やその他の熱源を投入する場合には、その燃焼熱分以上の粉コークスを削減するのが好ましい。
【実施例】
【００２９】
表１に示した、溶融温度が１５００℃、１３４０℃および１２４１℃と異なるＡ〜Ｃ３種類の製鋼スラグを原料の一部に用いて、図１に示したＴ１〜Ｔ５の５条件で１次造粒し、２次造粒して焼結原料を製造した。
ここで、上記図１に示したＴ１〜Ｔ５の各条件について説明すると、Ｔ１（比較例１）は、主原料である粉鉱石に製鋼スラグを予め配合した後、１次造粒機で混合・撹拌し、水分を添加して２次造粒機のドラムミキサーで造粒して造粒粒子（擬似粒子）とし、これを焼結原料とする条件であり、ベッディングヤードで製鋼スラグを混合する従来技術に相当する。
また、Ｔ２〜Ｔ４は、製鋼スラグを一切含まない粉鉱石を１次造粒機で混合・撹拌した後、水分を添加して２次造粒機のドラムミキサーで造粒する際、すなわち、上記ドラムミキサーの排出前に造粒中の造粒粒子中に製鋼スラグを投入して、造粒粒子の表面に製鋼スラグを外装したものを焼結原料に用いる条件であり、Ｔ２（比較例２）は、上記製鋼スラグの投入をドラムミキサーの排出４５秒前（石灰・粉コークス投入よりも前）に投入する条件、Ｔ３（発明例１）は、上記製鋼スラグの投入をドラムミキサーの排出３０秒前（石灰・粉コークスと同時）に投入する条件、また、Ｔ４（発明例２）は、上記製鋼スラグの投入をドラムミキサーの排出１５秒前（石灰・粉コークス投入の後）に投入する条件である。
また、Ｔ５（発明例３）は、製鋼スラグを一切含まない粉鉱石を１次造粒機で混合・撹拌した後、水分を添加して２次造粒機のドラムミキサーで造粒し、造粒粒子とした後、該造粒粒子を焼結機のサージホッパーにベルトコンベアーで搬送する際、製鋼スラグを投入して、コンベアー乗継時の落下により造粒粒子の表面に製鋼スラグを外装したものを焼結原料に用いる条件である。
なお、Ｔ１〜Ｔ５のいずれの条件も、水分の添加量は７．６ｍａｓｓ％とし、焼結原料全体に対する製鋼スラグの配合率は３．４ｍａｓｓ％となるようにした。また、２次造粒機（ドラムミキサー）における副原料（石灰）および炭材（粉コークス）の添加は、いずれの条件も２次造粒機であるドラムミキサーの排出までの滞留時間が３０秒となる位置で投入し、この際の副原料の投入量は、焼結原料全体の塩基度（ＣａＯ／ＳｉＯ２）が２．０となる量に、また、粉コークスの焼結原料全体に対する添加量が４．８ｍａｓｓ％となる量に調整した。
【００３０】
【表１】
0006020832.tif 000002
【００３１】
次いで、上記のようにして得たＴ１〜Ｔ５の焼結原料を、図２に示したような、焼結原料の装入部の大きさが内径３００ｍｍφ×高さ４００ｍｍの試験鍋に、層厚が４００ｍｍとなるよう充填した後、上記充填層の上表面の粉コークスに点火し、鍋下方から−７００ｍｍＡｑで吸引して、充填層内に空気を導入し、粉コークスを燃焼させることで焼結を行う焼結実験を行った。
この際、各焼結原料の焼結に要した時間を測定した。また、得られた成品焼結鉱の冷間強度（ＳＩ）をＪＩＳ  Ｍ８７１１に準じて測定するとともに、製品焼結鉱の歩留りを求め、生産率（単位炉床面積（ｍ２）、単位時間（ｈｒ）当たりの焼結鉱生産量（ｔ））を算出した。
なお、上記焼結原料の製造方法を評価するため、図１にＴ０（参考例）として示したように、製鋼スラグを一切含まない粉鉱石を１次造粒機（ミキサー）で混合・撹拌した後、水分を添加して２次造粒機（ドラムミキサー）で造粒して造粒粒子（擬似粒子）とし、これを、そのまま焼結原料に用いる条件についても、上記と同様にして焼結実験を行った。
【００３２】
上記の実験結果について、焼結時間、成品焼結鉱の歩留り、および、それらの値から求まる生産率をまとめて図３に示した。
図３から、溶融温度が最も高いｓｌａｇＡを原料の一部に用いた焼結原料は、Ｔ１〜Ｔ４のいずれの条件においても、製鋼スラグ無添加のＴ０（参考例）と比べて、焼結時間が延長し、成品焼結鉱の歩留りも低下しているため、生産率が大きく低下している。このように、Ｔ１の条件で生産率が低い理由は、粉鉱石に製鋼スラグを単に混合しただけであるので、溶融温度が高く、難溶融性である製鋼スラグの弊害が、焼結鉱の全体に及んだためであり、また、Ｔ２の条件で生産性が低い理由は、被覆した製鋼スラグによって石灰石と鉱石層の接触が阻害されたことにより、カルシウムフェライトの生成が抑制されたためであると考えられる。また、本発明に適合する条件（Ｔ３，Ｔ４）でも、生産性の向上効果が認められない理由は、製鋼スラグの溶融温度が高過ぎたため、本発明の造粒方法を適用しても、本発明の効果を十分に発現させることができなかったためであると考えられる。
【００３３】
一方、溶融温度の低いｓｌａｇＢおよびＣを原料の一部に用いた焼結原料は、Ｔ１〜Ｔ５のいずれにおいても、生産性が低下しているが、ｓｌａｇＡほどではない。これは、ｓｌａｇＢ，ＣはｓｌａｇＡと比較して溶融温度が低いためであると考えられる。中でも、本発明に適合する条件（Ｔ３〜Ｔ５）では、比較例のＴ１、Ｔ２と比較し、焼結時間の延長代が小さく、歩留り向上代が大きいため、参考例Ｔ０のベース条件に近い生産率が得られている。これは、溶融温度が低いことによって、融液の生成が促進されて、溶融同化が十分に進行し、通気性が改善されたことによって、歩留まりが向上したためであると考えられる。
なお、ｓｌａｇＣは、溶融温度がｓｌａｇＢより低いにも拘わらず、ｓｌａｇＢと比較して生産性の向上が認められない。これは、表１に示したように、ｓｌａｇＣはｓｌａｇＢよりもＡｌ２Ｏ３が高いため、カルシウムフェライト系融液の粘度が高くなり、気孔成長が抑制されて、通気性が低下したためであると考えられる。
【産業上の利用可能性】
【００３４】
上記説明では、焼結熱源として、固体系燃料（粉コークス）を用いて焼結鉱を製造する方法について説明したが、本発明の技術は、上記例に限定されるものではなく、例えば、固体系燃料に加えて気体燃料を供給して焼結鉱を製造する方法および／または酸素を付加して焼結鉱を製造する方法の焼結原料にも適用することができる。
【図１】
0006020832.tif 000003
【図２】
0006020832.tif 000004
【図３】
0006020832.tif 000005